(57)【特許請求の範囲】
【請求項１】
高周波用途のための構造（１、１’、１１）であって、
半導体支持基板（２）と、
前記支持基板（２）上に配置されたトラッピング層（３）であって、前記トラッピング層（３）は１から２０％の炭素を含む多結晶シリコンを含むトラッピング層（３）と
を備え、
前記トラッピング層（３）は、予め定めた欠陥密度よりも大きな欠陥密度を含み、前記予め定めた欠陥密度は、前記トラッピング層（３）の電気抵抗率が［−２０℃；＋１２０℃］の温度範囲にわたって１０ｋｏｈｍ．ｃｍ以上である欠陥密度であることを特徴とする高周波用途のための構造（１、１’、１１）。
【請求項２】
前記トラッピング層（３）は、２０℃で１０ｋＯｈｍ．ｃｍよりも大きな抵抗率を有することを特徴とする請求項１に記載の高周波用途のための構造（１、１’、１１）。
【請求項３】
前記トラッピング層（３）と前記支持基板（２）との間の熱膨張係数の差は、１００℃と１２００℃との間で、５ｐｐｍ／Ｋ未満であることを特徴とする請求項１または２に記
載の高周波用途のための構造（１、１’、１１）。
【請求項４】
前記トラッピング層（３）は、２０ｎｍ未満のサイズの微細構造を含むことを特徴とする請求項１乃至３のいずれか一項に記載の高周波用途のための構造（１、１’、１１）。
【請求項５】
前記トラッピング層（３）は、多孔性材料または多結晶材料を含むことを特徴とする請求項１乃至４のいずれか一項に記載の高周波用途のための構造（１、１’、１１）。
【請求項６】
前記トラッピング層（３）の厚さは、１０μｍと５０μｍとの間にあることを特徴とする請求項１乃至５のいずれか一項に記載の高周波用途のための構造（１、１’、１１）。
【請求項７】
前記支持基板（２）は、以下のグループ、すなわち、シリコン、シリコンゲルマニウム、および炭化ケイ素から選択された材料のうちの少なくとも１つを含むことを特徴とする請求項１乃至６のいずれか一項に記載の高周波用途のための構造（１、１’、１１）。
【請求項８】
前記支持基板（２）の抵抗率は、１０Ｏｈｍ．ｃｍと２０００Ｏｈｍ．ｃｍとの間にあることを特徴とする請求項１乃至７のいずれか一項に記載の高周波用途のための構造（１、１’、１１）。
【請求項９】
活性層（５）が前記トラッピング層（３）上に配置されていることを特徴とする請求項１乃至８のいずれか一項に記載の高周波用途のための構造（１、１’、１１）。
【請求項１０】
前記活性層（５）は、半導体材料から形成されていることを特徴とする請求項９に記載の高周波用途のための構造（１、１’、１１）。
【請求項１１】
前記活性層（５）は、圧電材料から形成されていることを特徴とする請求項９に記載の高周波用途のための構造（１、１’、１１）。
【請求項１２】
前記活性層（５）の厚さは、１０μｍと５０μｍとの間にあることを特徴とする請求項９乃至１１のいずれか一項に記載の高周波用途のための構造（１、１’、１１）。
【請求項１３】
誘電体層（４）が前記トラッピング層（３）と前記活性層（５）との間に配置されていることを特徴とする請求項９乃至１２のいずれか一項に記載の高周波用途のための構造（１、１’、１１）。
【請求項１４】
前記誘電体層（４）は、１０ｎｍと６μｍとの間にあることを特徴とする請求項１３に記載の高周波用途のための構造（１、１’、１１）。
【請求項１５】
少なくとも１つのマイクロ電子デバイスが前記活性層（５）上に、または前記活性層（５）内に存在し、前記マイクロ電子デバイスは、スイッチング回路もしくはアンテナ適応回路もしくは高周波電力増幅回路であることを特徴とする請求項９乃至１４のいずれか一項に記載の高周波用途のための構造（１、１’、１１）。
【請求項１６】
少なくとも１つのマイクロ電子デバイスが前記活性層（５）上に、または前記活性層（５）内に存在し、前記マイクロ電子デバイスは、複数の能動部品および複数の受動部品を備えることを特徴とする請求項９乃至１５のいずれか一項に記載の高周波用途のための構造（１、１’、１１）。
【請求項１７】
少なくとも１つのマイクロ電子デバイスが前記活性層（５）上に、または前記活性層（
５）内に存在し、前記マイクロ電子デバイスは、少なくとも１つの制御素子、およびオー
ミックコンタクトのマイクロスイッチまたは容量性のマイクロスイッチより構成されてい
る１つのＭＥＭＳスイッチング素子を備えることを特徴とする請求項９乃至１５のいずれか一項に記載の高周波用途のための構造（１、１’、１１）。
【請求項１８】
少なくとも１つのマイクロ電子デバイスが前記活性層（５）上に、または前記活性層（
５）内に存在し、前記マイクロ電子デバイスは、体積音波伝搬または表面音波伝搬によっ
て動作する高周波フィルタであることを特徴とする請求項９乃至１４のいずれか一項に記載の高周波用途のための構造（１、１’、１１）。
【発明の詳細な説明】
【技術分野】
【０００１】
本発明は、集積化された高周波デバイスの分野に関する。
【背景技術】
【０００２】
集積デバイスは、通常、ウェーハの形態で基板上に生成され、この基板がそれらの製造のための媒体としての役目を主に果たす。しかしながら、集積化のレベルの向上、およびこれらのデバイスの期待される性能の向上によって、結果として、それらの性能とそれらが形成される基板の特性との間には関連性が常に増加し続けている。これは、およそ３ｋＨｚと３００ＧＨｚとの間の周波数を有する信号を処理する高周波（ＲＦ）デバイスの場合に特にそうであり、これは、遠距離電気通信の分野（携帯電話、Ｗｉ−Ｆｉ、Ｂｌｕｅｔｏｏｔｈ（登録商標）など）においてなお一層特に当てはまる。
【０００３】
デバイス／基板結合の例として、デバイス内を伝播する高周波信号から生じる電磁場は、基板に深く侵入し、それらが、基板に位置するいずれの電荷キャリアとも相互に作用する。これによって、結果として、信号の非直線歪（高調波）、挿入損失による信号のエネルギーの一部の不必要な消費、および構成部品間の起こり得る影響という問題が生じる。
【０００４】
したがって、ＲＦデバイスは、それらが、挿入損失、隣接するデバイス間のクロストーク、および高調波を発生させる非直線歪の現象を制限するように製造される、それらのアーキテクチャと生産プロセスの両方によって、ならびに基板の能力によって支配される特性を示す。
【０００５】
「マルチメディア」用途によって生み出されるデータに対する需要の急増とともに、携帯電話通信の規格における変化（２Ｇ、３Ｇ、ＬＴＥ、ＬＴＥ−Ａなど）は、同様にＲＦ構成部品にますます厳しい仕様を強いる。これらの構成部品のＲＦ性能は、典型的には、−２０℃と＋１２０℃との間で保証される必要があり、このことは、基板の電気的特性がこの温度範囲内で安定していることを意味する。
【０００６】
電力増幅器に加えて、スイッチおよびアンテナアダプタなどの高周波デバイスは、異なるタイプの基板上に生成されることがある。
【０００７】
通常、ＳＯＳと呼ばれているシリコンオンサファイヤ基板が知られており、このＳＯＳでは、シリコンの表層にマイクロエレクトロニクス技術を使用して生成される構成部品が温度依存性のないサファイヤ基板の絶縁性特性からメリットを受ける。例えば、このタイプの基板上に製造されたアンテナスイッチおよび電力増幅器は、非常に良好なメリット要因を示すが、ソリューションの全体的なコストのためにニッチな用途で主に使用されている。
【０００８】
また、支持基板と、支持基板内に配置されたトラッピング層と、トラッピング層上に配置された誘電体層と、誘電体層上に配置された半導体層と、を含む、高抵抗率シリコンに基づく基板が知られている。支持基板は、通常、１ｋＯｈｍ．ｃｍよりも大きな抵抗率を有する。トラッピング層は、ドープされていない多結晶シリコンを含んでもよい。最先端技術による、高抵抗率の支持基板とトラッピング層の組合せによって、上述されたデバイス／基板結合を低減させることが可能となり、それによってＲＦデバイスの良好な性能を保証する。この点で、当業者は、Ｗｏｏｄｈｅａｄ出版の「Ｓｉｌｉｃｏｎ−ｏｎ−ｉｎｓｕｌａｔｏｒ（ＳＯＩ）Ｔｅｃｈｎｏｌｏｇｙ，ｍａｎｕｆａｃｔｕｒｅ  ａｎｄ  ａｐｐｌｉｃａｔｉｏｎｓ」、項目１０．７および１０．８、Ｏｌｅｇ  Ｋｏｎｏｎｃｈｕｋ  ａｎｄ  Ｂｉｃｈ−Ｙｅｎ  Ｎｇｕｙｅｎにおいて従来技術で知られている高抵抗率の半導体基板上に製造されたＲＦデバイスの性能のレビューを見出すであろう。
【０００９】
それにもかかわらず、これらの基板は、最も厳しい仕様を満たしておらず、例えば、およそ８０℃を超える局所的な熱が発生する場合、これらの基板の抵抗率は、基板内での熱キャリアの生成のために低下し、再びデバイス／基板結合が信号の減衰および歪み、ならびに構成部品間の干渉の主要な要因となる。また、温度が０℃未満に下がる場合、性能の劣化が観察される。
【先行技術文献】
【非特許文献】
【００１０】
【非特許文献１】Ｗｏｏｄｈｅａｄ出版の「Ｓｉｌｉｃｏｎ−ｏｎ−ｉｎｓｕｌａｔｏｒ（ＳＯＩ）Ｔｅｃｈｎｏｌｏｇｙ、ｍａｎｕｆａｃｔｕｒｅ  ａｎｄ  ａｐｐｌｉｃａｔｉｏｎｓ」、項目１０．７および１０．８、Ｏｌｅｇ  Ｋｏｎｏｎｃｈｕｋ  ａｎｄ  Ｂｉｃｈ−Ｙｅｎ  Ｎｇｕｙｅｎ
【非特許文献２】Ｎ．Ｆ．Ｍｏｔｔ，Ｐｈｉｌ．Ｍａｇ，１９，８３５，１９６９
【発明の概要】
【発明が解決しようとする課題】
【００１１】
したがって、本発明の目的は、高周波用途に適した構造を提供し、従来技術の欠点を解決することにある。本発明の目的は、特に、使用温度範囲で、高周波性能を発揮する集積化された構造を提供することである。
【課題を解決するための手段】
【００１２】
本発明は、
半導体支持基板と、
支持基板上に配置されたトラッピング層と、
を備える高周波用途のための構造に関わる。
【００１３】
本発明によると、トラッピング層は、それが予め定めた欠陥密度よりも大きな欠陥密度を含むという点で注目に値し、予め定めた欠陥密度は、トラッピング層の電気抵抗率が［−２０℃；＋１２０℃］の温度範囲にわたって１０ｋｏｈｍ．ｃｍ以上である欠陥密度である。
【００１４】
したがって、本発明による高周波用途のための構造は、温度安定性電気的特性を示し、使用温度範囲内でＲＦ性能の良好な安定性および再現性を保証する。
【００１５】
別々にまたは組合せにおいて得られる本発明の有利な特性によると、
トラッピング層は、２０℃で、１０ｋＯｈｍ．ｃｍよりも大きな、好ましくは５０ｋＯｈｍ．ｃｍよりも大きな抵抗率を有し、
トラッピング層と支持基板との間の熱膨張係数の差は、１００℃と１２００℃との間で、５ｐｐｍ／ｋ未満であり、
トラッピング層は、２０ｎｍ未満の、好ましくは１０ｎｍ未満のサイズの微細構造を備え、
トラッピング層は、多孔性材料または多結晶材料を含み、
トラッピング層は、１から２０％の炭素を含む多結晶シリコンを含み、
トラッピング層の厚さは、１０μｍと５０μｍとの間、好ましくは２０μｍと３０μｍとの間にあり、
支持基板は、以下のグループから選択された材料、すなわち、シリコン、シリコンゲルマニウム、および炭化ケイ素のうちの少なくとも１つを含み、
支持基板の抵抗率は、１０Ｏｈｍ．ｃｍと２０００Ｏｈｍ．ｃｍとの間にある。
【００１６】
別々にまたは組合せにおいて得られる、本発明の他の有利な特性によると、
活性層は、トラッピング層上に配置され、
活性層は、直接接合によってトラッピング層に転写され、
活性層は、半導体材料から形成され、
活性層は、圧電材料から形成され、
活性層の厚さは、１０μｍと５０μｍとの間に含まれ、
誘電体層は、トラッピング層と活性層との間に配置され、
誘電体層は、直接接合によってトラッピング層に転写され、
誘電体層は、１０ｎｍと６μｍとの間にある。
【００１７】
単独でまたは組合せにおいて得られる、本発明の他の有利な特性によると、少なくとも１つのマイクロ電子デバイスが活性層上に、または活性層内に存在し、
マイクロ電子デバイスは、スイッチング回路、またはアンテナ適応回路、さらには高周波増幅回路であり、
マイクロ電子デバイスは、複数の能動部品および複数の受動部品を備え、
マイクロ電子デバイスは、少なくとも１つの制御素子、ならびにオーミックコンタクトのマイクロスイッチおよび容量性のマイクロスイッチより構成されている１つのＭＥＭＳスイッチング素子を備え、
マイクロ電子デバイスは、体積音波伝搬または表面音波伝搬によって動作する高周波フィルタである。
【図面の簡単な説明】
【００１８】
本発明のさらなる特性および利点は、添付された図を参照して、本発明の以下の詳細な説明から明らかになるであろう。
【００１９】
【図１】基板およびトラッピング層を備える本発明による高周波用途のための構造を示す図である。
【図２】最先端技術による構造の抵抗と本発明による構造の抵抗を比較した曲線を示す図である。
【図３ａ】活性層をさらに含む、本発明による高周波用途のための構造を示す図である。
【図３ｂ】活性層をさらに含む、本発明による高周波用途のための構造を示す図である。
【図４ａ】マイクロ電子デバイスをさらに含む、本発明による高周波用途のための構造を示す図である。
【図４ｂ】マイクロ電子デバイスをさらに含む、本発明による高周波用途のための構造を示す図である。
【発明を実施するための形態】
【００２０】
本発明による高周波用途のための構造１、１’、１１は、半導体支持基板２を備える。支持基板２は、マイクロ電子、光学、光電子、光起電力産業において通常使用される材料から作製されてもよい。具体的には、支持基板２は、以下のグループ、すなわち、シリコン、シリコンゲルマニウム、および炭化ケイ素などから選択された少なくとも１つの材料を含むことができる。支持基板の抵抗率は、１ｏｈｍ．ｃｍと１０，０００ｏｈｍ．ｃｍとの間にあってもよく、それは、有利には、１０ｏｈｍ．ｃｍと２０００ｏｈｍ．ｃｍとの間にある。
【００２１】
また、高周波用途のための構造１、１’、１１は、図１、図３、および図４に示されるように、支持基板２上に配置されたトラッピング層３を備える。トラッピング層は、予め定めた欠陥密度よりも大きな欠陥密度を含み、予め定めた欠陥密度は、トラッピング層の電気抵抗率が［−２０℃；＋１２０℃］の温度範囲にわたって１０ｋｏｈｍ．ｃｍ以上である欠陥密度である。
【００２２】
欠陥の数または欠陥密度は、透過型電子顕微鏡法（ＴＥＭ）を含むさまざまな方法を使用して決定されてもよい。欠陥密度がこのようにして知られるため、トラッピング層３の電気抵抗率がさまざまな温度で測定され得る。例として、予め定めた欠陥密度は、（例えば、多結晶シリコンから作製されたトラッピング層の場合）１０19ｃｍ-3と１０21ｃｍ-3との間にあってもよい。
【００２３】
高抵抗率と相互に関連するトラッピング層３の欠陥密度（本発明による予め定めた欠陥密度）が十分な場合、層３内の伝導メカニズムは、ホッピング伝導型によって支配される。これによって、［−２０℃；＋１２０℃］の温度範囲内で、１０ｋｏｈｍ．ｃｍのしきい値を上回る抵抗率レベルを維持することが可能となる。当業者は、文献「Ｎ．Ｆ．Ｍｏｔｔ，Ｐｈｉｌ．Ｍａｇ，１９，８３５，１９６９」においてホッピング電気伝導の説明を見出すであろう。
【００２４】
「欠陥」は、制限されることを望むことなく、多結晶材料のグレインバウンダリー、多孔性材料の空領域、ギャップ、包含物などを意味する。
【００２５】
トラッピング層３は、２０ｎｍ未満のサイズの微細構造を含むのが有利であり、微細構造は、１０ｎｍ未満のサイズさえ有するのが好ましい。「微細構造」は、微結晶を意味し、特に多結晶材料に対してはグレインとも呼ばれる。
【００２６】
したがって、トラッピング層３の微細構造が小さいほど、後者の欠陥密度がより大きくなり得る。
【００２７】
また、トラッピング層３は、室温で、１０ｋｏｈｍ．ｃｍよりも大きな抵抗率を有するのが有利であり、好ましくは、それは、５０ｋｏｈｍ．ｃｍを上回る抵抗率を有する。
【００２８】
トラッピング層３の前述された物理的特性（微細構造）および電気的特性（抵抗率）は、低レベルの温度依存性を示す、後者３内のホッピング伝導メカニズムを保証し、トラッピング層３の抵抗率は、同様に、最先端技術の層と比較して、低い温度依存性を示し、意図された温度範囲全体にわたって１０ｋｏｈｍ．ｃｍを上回るレベルを維持する。
【００２９】
トラッピング層３の厚さは、１０μｍと５０μｍとの間にあってもよく、好ましくは、それは、２０μｍと３０μｍとの間にある。トラッピング層３の厚さは、構造１、１’上に製造された構成部品から生じるＲＦ信号が、下にある支持基板２に達することなく、トラッピング層３内を透過し、支配的に伝搬させられるような厚さである。支持基板２およびトラッピング層３の組立体の電気的特性は、このようにトラッピング層３の特性によって本質的に決定される。それゆえ、支持基板２の抵抗率に課せられる要求事項はわずかしかない。シリコン基板の場合、１０〜１０００ｏｈｍ．ｃｍの範囲内にある抵抗率を有する基板のコストおよび入手可能性は、非常に高い抵抗率（＞１０００ｏｈｍ．ｃｍおよび最大２０ｋｏｈｍ．ｃｍ）を有する基板のコストおよび入手可能性よりも有利である。
【００３０】
また、トラッピング層３は、１００℃と１２００℃との間で、支持基板２に対して熱膨張係数にわずかな差を有し、有利には、５ｐｐｍ／Ｋ未満である。実際は、その後のトラッピング層３上のＲＦ構成部品の製造は、一般に、８５０℃を超える、さらには１１００℃を超える、例えば、１２００℃の温度の熱処理段を必要とする。そのような温度では、および数１０ミクロンのオーダーのトラッピング層３の厚さに対しては、トラッピング層３と支持基板２との間の熱膨張係数の過度の差が、その後の製造プロセスと両立しない、または基板を破損しそうにさえなる変形を引き起こすことがある。トラッピング層３と支持基板２との間の熱膨張係数の５ｐｐｍ／Ｋ未満の差は、構造の破損の危険性を回避する。
【００３１】
トラッピング層は、有利には、多孔性材料または多結晶材料より構成されている。第１の、非限定的な例によると、支持基板２は、シリコン基板であり、トラッピング層３は多孔質シリコン層であり、２０ｎｍ未満のサイズの微細構造を含み、５０％よりも大きな多孔率および３０μｍの厚さを有する。多孔質シリコン層の形成は、有利には、以下の段階、すなわち、
支持基板上にエピタキシーによる（例えば、ボロン）ドープされたｐ型シリコンの層の形成であって、９００℃と１２００℃との間の温度で、前駆体として三塩化シランおよびジボラン（Ｂ2Ｈ6）を用いて気相堆積法によって行われる、形成と、
その後に、電気化学的な陽極酸化を行うことと、
を含む。
【００３２】
微細構造のサイズは、トラッピング層３に、［−２０℃；１２０℃］の温度範囲全体にわたって安定した、１０ｋｏｈｍ．ｃｍよりも大きな抵抗率を与える。トラッピング層３の細孔は、（典型的には、１１００℃までの）高温熱処理段中に影響されず、層３のグレインのサイズが層３の抵抗率を支配するため、その電気的性質は、構成部品を生産するための熱処理の後でも相変わらず変化しない。
【００３３】
第２の非限定的な例によると、支持基板２は、シリコン基板であり、トラッピング層３は多結晶シリコン層であり、２０ｎｍ未満の、好ましくは１０ｎｍ未満のサイズの粒子を含み、１０μｍと５０μｍとの間の、例えば、３０μｍの厚さを有する。支持基板２とトラッピング層３との間の熱膨張係数の差は、５ｐｐｍ／Ｋ未満であり、その破損を引き起こす可能性のある基板のいかなる過度の変形も防止する。さらに、トラッピング層３は、５０ｋＯｈｍ．ｃｍの室温よりも大きい抵抗率を有する。
【００３４】
（ＲＦ構成部品のその後の製造に必要とされる）高温熱処理の適用に続いて、トラッピング層３がその物理的特性（微細構造）を維持することができるように、多結晶シリコン層は、有利には、１％と２０％との間の、例えば、５％の含有量の炭素を含む。そのようなトラッピング層３の生成は、気相化学堆積法の使用を必要とする。層形成温度は、この場合、７００℃よりも大きく、好ましくは９００℃よりも大きく、さらにより好ましくは１１００℃と１２００℃との間でなければならない。炭素（Ｃ）前駆体は、メチルシラン（ＳｉＨ3ＣＨ3）、メタン（ＣＨ4）、エタン（Ｃ2Ｈ6）、プロパン（Ｃ3Ｈ8）、ブタン（Ｃ4Ｈ10）、およびメチルトリクロロシラン（ＳｉＣＨ3Ｃｌ3）の中から選択された要素のうちの少なくとも１つを含むことができる。シリコン（Ｓｉ）前駆体は、シラン（ＳｉＨ4）、ジシラン（Ｓｉ2Ｈ6）、二塩化シラン（ＳｉＨ2Ｃｌ2）、三塩化シラン（ＳｉＨＣｌ3）、および四塩化シラン（ＳｉＣｌ4）の中から選択された要素のうちの少なくとも１つを含むことができる。
【００３５】
ポリシリコン層の炭素ドーピングによって、８５０℃よりも大きな温度上昇、例えば、１２００℃を含む熱アニール中にグレインサイズを安定化することができる。実際に、この炭素ドーピングがない場合は、ポリシリコンのトラッピング層３のグレインは、再構造化され、サイズが増加し、これによって、結果としてトラッピング層３の抵抗率の大幅な低下およびその電気的特性の劣化が生じる。
【００３６】
炭素ドーピングがポリシリコンのトラッピング層３に導入される場合、炭素原子は、結晶粒界に集結し、８５０℃よりも大きな温度上昇を含む熱アニール中にグレインのいかなる再構成も凍結させる。それゆえ、構成部品を生産するための熱処理段は、トラッピング層３の物理的性質および電気的性質に影響を与えない。
【００３７】
図２は、［２０℃〜１４０℃］の温度範囲にわたってシミュレートされた本発明によるトラッピング層３の抵抗率（曲線Ｃ）を示し、層３の抵抗率が、意図された温度範囲の上限に相当する少なくとも１２０℃まで、１０ｋｏｈｍ．ｃｍよりも大きいことが注目されるであろう。それに比べて、最先端技術の構造のシミュレートされた抵抗率（曲線Ａおよび曲線Ｂ）は、１２０℃で、１０ｋｏｈｍ．ｃｍよりもはるかに低い値を示し、これでは、携帯電話のＬＴＥ（Ｌｏｎｇ  Ｔｅｒｍ  Ｅｖｏｌｕｔｉｏｎ）規格の厳しい仕様を満たすのに十分なＲＦ性能が可能とならない。一方、本発明によるＲＦ用途のための構造１、１’、１１に関しては、使用範囲内で温度変動に影響を受けない安定な性能を保証する。
【００３８】
本発明の第１の実施形態によると、高周波用途のための構造１は、例えば、直径が２００ｍｍまたは３００ｍｍの、マイクロエレクトロニクスプロセスと互換性のある寸法を有する、支持基板２およびトラッピング層３を備えるウェーハの形態を採用することができる。後者は、上述された第１の例または第２の例により生成されてもよいが、これらの製造例は、それでも網羅的ではない。
【００３９】
図３ａに示される本発明の第２の実施形態によると、高周波用途のための構造は、ウェーハの形態を採用し、さらに、トラッピング層３上に配置された活性層５を備えることができ、この活性層５内に、および活性層５上に、ＲＦ構成部品を生成することが可能である。活性層５は、有利には、半導体材料および／または圧電材料より構成されてもよい。活性層５は、しかしながら限定することなく、シリコン、炭化ケイ素、シリコンゲルマニウム、ニオブ酸リチウム、タンタル酸リチウム、石英、および窒化アルミニウムの中からの材料のうちの少なくとも１つを含むのが有利である。活性層５の厚さは、製造される構成部品により、数ナノメートル（例えば、１０ｎｍ）と数１０ミクロン（例えば、５０μｍ）との間で変わってもよい。
【００４０】
例として、活性層５は、当業者によく知られている薄層を転写する方法の１つを使用して、トラッピング層３を備える支持基板２に転写され、その中でも、
水素および／またはヘリウムの軽イオンをドナー基板に注入し、このドナー基板を、例えば、分子付着によって支持基板２上に順に配置されたトラッピング層３に接合することに基づくＳｍａｒｔ  Ｃｕｔ（商標）法。その後に、剥離段が、イオン注入深さによって規定された脆弱面のレベルで、ドナー基板（活性層）の表面の微細な層の分離を可能にする。高温熱処理を含むことができる最終段は、最終的に活性層５に、必要とされる結晶質および表面品質を与える。この方法は、数ナノメートルとおよそ１．５μｍとの間の厚さの薄い活性層を製造するのに、例えば、シリコン層に、特に適している。
【００４１】
特に、例えば、数１０ｎｍと２０μｍとの間の厚さの、より厚い活性層を得ることを可能にするＳｍａｒｔ  Ｃｕｔ法に続くエピタキシー段階。
【００４２】
直接接合、ならびに機械的方法、化学的方法および／または化学的機械的方法。それらは、分子付着によって、ドナー基板を支持基板２上に順に配置されたトラッピング層３上に組み立てること、ならびにその後に、例えば研削によって、およびＣＭＰ（化学的機械的研磨）によってドナー基板を所望の活性層膜厚にまで薄くすることを含む。これらの方法は、例えば、数ミクロンと数１０ミクロンとの間の、および数１００ミクロンまでの厚い層を転写するのに特に適している。
【００４３】
図３ｂに示される、第２の実施形態の変形形態によると、高周波用途のための構造１’は、活性層５とトラッピング層３との間に配置された誘電体層４を含むこともできる。誘電体層４は、しかしながら限定することなく、二酸化シリコン、窒化シリコン、および酸化アルミニウムなどの中からの材料のうちの少なくとも１つを含むのが有利である。その厚さは、１０ｎｍと６μｍとの間で変わってもよい。
【００４４】
誘電体層４は、活性層５をトラッピング層３に転写する前に、熱酸化によって、またはトラッピング層３もしくはドナー基板上へのＬＰＣＶＤもしくはＰＥＣＶＦもしくはＨＰＤの堆積によって得られる。
【００４５】
図４ａに示される第３の実施形態によると、高周波用途のための構造１１は、活性層５上に、もしくは活性層５内にマイクロ電子デバイス６を備えることもでき、またはこのマイクロ電子デバイス６より構成されていてもよく、ここで活性層５は、誘電体層４上に、または直接トラッピング層３上に配置されている。マイクロ電子デバイス６は、シリコンマイクロエレクトロニクス技術を使用して生成されるスイッチング回路、適応回路もしくはチューナー回路、さらには電力増幅器回路であってもよい。シリコン活性層５は、典型的には、５０ｎｍと１８０ｎｍとの間の、例えば、１４５ｎｍの厚さを有し、下にある誘電体層４は、５０ｎｍと４００ｎｍとの間の、例えば、２００ｎｍの厚さを有し、トラッピング層３が誘電体層４と支持基板２との間に配置されている。活性層５内に、および活性層上に生成されるマイクロ電子デバイス６は、（ＭＯＳ、バイポーラタイプなどの）複数の能動部品、ならびに（キャパシタンス、インダクタンス、抵抗器、共振器、およびフィルタタイプなどの）複数の受動部品を備える。
【００４６】
マイクロ電子構成部品の製造は、典型的には、９５０〜１１００℃での、または実際はそれを上回る高温での熱処理を含むいくつかの段階を実行することを必要とする。前述された第１の例および第２の例に記載されるトラッピング層３は、そのような熱処理の後にそれらの物理的性質および電気的性質を保持する。
【００４７】
この実施形態の変形形態では、マイクロ電子デバイス６は、初めにＳＯＩ（シリコンオンインシュレータ）タイプの基板上に生成され、その後に、当業者に知られている層転写法を使用して、支持基板２上に配置されたトラッピング層３を備える、本発明による構造１に転写されてもよい。この場合、図４ｂに示されるように、構造１１は、トラッピング層３が配置された支持基板２を備え、マイクロ電子デバイス６の構成部品の層がトラッピング層３の上に現れ、いわゆる金属の相互接続層および誘電体の「バックエンド」がトラッピング層３の上に配置され、活性層内に部分的に生成された、いわゆる「フロントエンド」（シリコン）それ自体は「バックエンド」部分の上にある。最後に、活性層５および任意選択で誘電体層４’が上にさらに配置される。
【００４８】
両方の場合とも、デバイス６内で伝搬させられることが意図された、トラッピング層３に侵入する高周波信号に由来する電磁場は、トラッピング層３の１０ｋｏｈｍ．ｃｍよりも大きな抵抗率のおかげで、そればかりか、使用温度の範囲全体［−２０℃；１２０℃］にわたって、わずかな損失（挿入損失）および干渉（クロストーク、高調波）を被るのみである。
【００４９】
第４の実施形態によると、高周波用途のための構造１１は、少なくとも１つの制御素子、ならびにオーミックコンタクトのマイクロスイッチおよび容量性のマイクロスイッチから構成されたＭＥＭＳ（微小電気機械システム）スイッチング素子を特色とするマイクロ電子デバイス６を備えることができ、またはそのようなマイクロ電子デバイス６より構成されていてもよい。
【００５０】
ＭＥＭＳの製造は、シリコンの活性層５の下に誘電体層４が存在することによって容易に行われ得る。したがって、本発明による構造１１は、例として、２０ｎｍと１０００ｎｍとの間の、有利には４００ｎｍの厚さの、下にある誘電体層４に加えて、２０ｎｍと２０００ｎｍとの間の、有利には１４５ｎｍの厚さのシリコンから作られた活性層５を備えることができ、トラッピング層３が誘電体層４と支持基板２との間に配置されている。その後、ＭＥＭＳ部分の製造は、特にシリコンの活性層５内の梁または可動膜の剥離を可能にする表面マイクロマシニング法に基づく。
【００５１】
あるいは、および当業者によく知られているように、ＭＥＭＳ部分は、（電極、誘電体、犠牲層、および活性層を含む）複数の層の連続した堆積によって、およびこれらの異なる層にモチーフを生成することによって直接トラッピング層３上に生成されてもよい。
【００５２】
通常、ＭＥＭＳ部分の前に行われる、制御素子（例えば、ＣＭＯＳ）を製造するために使用されるマイクロエレクトロニクス法は、前の実施形態のように、高温の熱処理の適用を必要とする。本発明によるトラッピング層３がこのタイプの処理中に物理的な変化および電気的な変化を受けないという事実は、非常に有利である。
【００５３】
第３の実施形態に対する同一のやり方で、このデバイス内を伝搬させられる高周波信号は、トラッピング層３に侵入する電磁場を生成する。損失（挿入損失）、歪み（高調波）、および他の干渉（クロストークなど）は、デバイス６の意図された使用温度範囲全体にわたってトラッピング層３の１０ｋｏｈｍ．ｃｍのより高い抵抗率のおかげでより少ない。
【００５４】
第５の実施形態によると、高周波用途のための構造１１は、体積音波伝搬（ＢＡＷ［（Ｂｕｌｋ  Ａｃｏｕｓｔｉｃ  Ｗａｖｅ］）バルク音波］と呼ばれる）によって動作する高周波フィルタを特色とするマイクロ電子デバイス６を備えることができ、またはそのようなマイクロ電子デバイス６より構成されていてもよい。
【００５５】
ＦＢＡＲ（（ｔｈｉｎ−Ｆｉｌｍ  Ｂｕｌｋ  Ａｃｏｕｓｔｉｃ  Ｒｅｓｏｎａｔｏｒ）薄膜バルク音響共振器）タイプのＢＡＷフィルタの製造は、音波が２つの周囲の電極間で閉じ込められる圧電材料から形成された活性層５を必要とする。したがって、本発明による構造１１は、例として、（例えば、酸化シリコンより構成されている）厚さが１μｍと６μｍとの間の誘電体層４に加えて、５０ｎｍと１μｍとの間の、有利には１００ｎｍの厚さの窒化アルミニウムから作られた活性層５を備えることができ、トラッピング層３が誘電体層４と支持基板２との間に配置されている。絶縁性キャビティは、フィルタの活性領域、すなわち音波が伝播する領域の下に配置されている。
【００５６】
ＢＡＷフィルタの製造は、ＲＦ信号が印加される電極を堆積させることを含む段階をさらに必要とする。
【００５７】
本発明による構造は、一方では、絶縁性キャビティの深さを制限することを可能にし、意図された温度範囲全体にわたってトラッピング層３の、１０ｋｏｈｍ．ｃｍよりも大きな抵抗率によって、その絶縁性機能が基板との関係であまり重要でなくなり、これは、これらのデバイスの製造プロセスの簡易化、柔軟性、および堅牢性の点から有利である。さらに、本発明による構造１１によって、デバイス６の意図された使用温度範囲全体にわたって、特に、線形性の点からフィルタのよりよい性能を得ることが可能となる。
【００５８】
この第５の実施形態の変形形態では、マイクロ電子デバイス６は、（ＳＡＷ［（Ｓｕｒｆａｃｅ  Ａｃｏｕｓｔｉｃ  Ｗａｖｅ）表面弾性波］と呼ばれる）表面音波伝搬によって動作する高周波フィルタを備える。
【００５９】
ＳＡＷフィルタの製造は、櫛状の電極アレイが生成された表面上に、圧電材料から形成された活性層５を必要とし、音波は、これらの電極間を伝播することが意図されている。したがって、本発明による構造１１は、例として、２００ｎｍと２０μｍとの間の、有利には０．６μｍの厚さのタンタル酸リチウムから作られた活性層５を備えることができ、トラッピング層３が活性層５と支持基板２との間に配置されている。誘電体層４が活性層５とトラッピング層３との間に任意選択で追加されてもよい。
【００６０】
本発明による構造１１は、デバイス６の意図された使用温度範囲全体にわたって、特に、挿入損失および線形性の点から、よりよいフィルタ性能を得ることを可能にする。
【００６１】
本発明による高周波用途のための構造１、１’、１１は、上述された実施形態に限定されない。本構造は、支持基板２上に配置されたトラッピング層３の物理的特性および電気的特性が、構造１、１’、１１に（損失、非線形性および他の干渉を制限する）良好なＲＦ特性を与え、使用温度範囲内で、すなわち［−２０℃；１２０℃］で安定しているため、支持基板２において、高周波信号が伝播する、望ましくない損失または干渉を受けそうなあらゆる用途に適する。
【図１】
0006612872.tif 000002
【図２】
0006612872.tif 000003
【図３ａ】
0006612872.tif 000004
【図３ｂ】
0006612872.tif 000005
【図４ａ】
0006612872.tif 000006
【図４ｂ】
0006612872.tif 000007